Composition (méth)acrylique MC1 comprenant, a) 100 parties d’un sirop (méth)acrylique liquide comprenant a1) entre 10 % en poids et 50 % en poids d’un polymère (méth)acrylique (P1), et a2) entre 50 % en poids et 90 % en poids d'un monomère (méth)acrylique (M1) comprenant une seule fonction (méth)acrylique, et b) entre 0,1 et 9 phr en poids d’un monomère (méth)acrylique (M2) comprenant au moins deux fonctions qui peuvent subir une polymérisation préférablement au moins deux fonctions (méth)acryliques ; c) entre 0,1 et 10 phr en poids d’un monomère (méth)acrylique (M3) comprenant une seule fonction (méth)acrylique et le monomère (méth)acrylique (M3) étant différent du monomère (méth)acrylique (M1), ledit monomère (méth)acrylique (M3), s’il est polymérisé sous forme d’un homopolymère, possédant une température de transition vitreuse Tg d’au moins 110 °C ; e) éventuellement une charge inorganique C1 ou des fibres ou un matériau fibreux. Composition (méth)acrylique MC1 selon la revendication 1, caractérisée en ce que la composition comprend de plus d) entre 0,1 phr et 5 phr d’un initiateur pour démarrer la polymérisation des monomères (méth)acryliques (M1), (M2) et (M3). Composition (méth)acrylique MC1 selon la revendication 1 ou 2, caractérisée en ce que la composition comprend de plus e) une charge inorganique C1 ou des fibres ou un matériau fibreux. Composition (méth)acrylique MC1 selon l’une quelconque des revendications 1 à 3, caractérisée en ce que le monomère (méth)acrylique (M3) est choisi parmi l’acide méthacrylique, le méthacrylate d’isobornyle, le méthacrylate de tert-butyle, le méthacrylate de phényle, le méthacrylate de cyclohexyle, le méthacrylate de 4–tert-butylcyclohexyle et des mélanges de ceux-ci. Composition (méth)acrylique MC1 selon l’une quelconque des revendications 1 à 3, caractérisée en ce que le monomère (méth)acrylique (M3) est choisi parmi l’acide méthacrylique. Composition (méth)acrylique MC1 selon l’une quelconque des revendications 1 à 5, caractérisée en ce que le monomère (méth)acrylique (M2) est choisi parmi le diméthacrylate de 1,3-butylèneglycol ; le diméthacrylate de 1,4-butanediol ; le diacrylate de 1,6-hexanediol ; le diméthacrylate de 1,6-hexanediol ; le diméthacrylate de diéthylèneglycol ; le diacrylate de dipropylèneglycol ; le diacrylate de bisphénol A éthoxylé (10) ; le diméthacrylate de bisphénol A éthoxylé (2) ; le diacrylate de bisphénol A éthoxylé (3) ; le diméthacrylate de bisphénol A éthoxylé (3) ; le diacrylate de bisphénol A éthoxylé (4) ; le diméthacrylate de bisphénol A éthoxylé (4) ; le diméthacrylate de bisphénol A éthoxylé ; le diméthacrylate de bisphénol éthoxylé (10) ; le diméthacrylate d’éthylèneglycol ; le diacrylate de polyéthylèneglycol (200) ; le diacrylate de polyéthylèneglycol (400) ; le diméthacrylate de polyéthylèneglycol (400) ; le diméthacrylate de polyéthylèneglycol (400) ; le diacrylate de polyéthylèneglycol (600) ; le diméthacrylate de polyéthylèneglycol (600) ; le diacrylate de polyéthylèneglycol 400 ; le diacrylate de néopentylglycol propoxylé (2) ; le diacrylate de tétraéthylèneglycol ; le diméthacrylate de tétraéthylèneglycol ; le diacrylate de tricyclodécanediméthanol ; le diméthacrylate de tricyclodécanediméthanol ; le diacrylate de triéthylèneglycol ; le diméthacrylate de triéthylèneglycol ; le diacrylate de tripropylèneglycol ; le triacrylate de triméthylolpropane éthoxylé (15) ; le triacrylate de triméthylolpropane éthoxylé (3) ; le triacrylate de triméthylolpropane éthoxylé (6) ; le triacrylate de triméthylolpropane éthoxylé (9) ; le triacrylate de pentaérythritol éthoxylé 5 ; le triacrylate de triméthylolpropane éthoxylé (20) ; le triacrylate de glycéryle propoxylé (3) ; le triacrylate de triméthylolpropane ; le triacrylate de glycéryle propoxylé (5,5) ; le triacrylate de pentaérythritol ; le triacrylate de glycéryle propoxylé (3) ; le triacrylate de triméthylolpropane propoxylé (3) ; le triacrylate de triméthylolpropane ; le triméthacrylate de triméthylolpropane ; le triacrylate d’isocyanurate de tris(2-hydroxyéthyle) ; le tétraacrylate de ditriméthylolpropane ; le pentaacrylate de dipentaérythritol ; le tétraacrylate de pentaérythritol éthoxylé (4) ; le tétraacrylate de pentaérythritol ; l’hexaacrylate de dipentaérythritol ; le diacrylate de 1,10-décanediol ; le diacrylate de 1,3-butylèneglycol ; le diacrylate de 1,4-butanediol ; le diacrylate de 1,9-nonanediol ; l’acrylate de 2-(2-vinyloxyéthoxy)éthyle ; le diacrylate de 2-butyl-2-éthyl-1,3-propanediol ; le diacrylate de 2-méthyl-1,3-propanediol ; l’éthoxyacrylate de 2-méthyl-1,3-propanediyle ; le diacrylate de 3-méthyl-1,5-pentanediol ; le diacrylate de cyclohexanediméthanol alcoxylé ; le diacrylate d’hexanediol alcoxylé ; le diacrylate de cyclohexanediméthanol ; le diacrylate de cyclohexanediméthanol éthoxylé ; le diacrylate de diéthylèneglycol ; le diacrylate de dioxaneglycol ; l’hexaacrylate de dipentaérythritol éthoxylé ; le triacrylate de glycérol éthoxylé ; le diacrylate de néopentylglycol éthoxylé ; le diacrylate d’hydroxypivalate d’hydroxypivalyle ; le diacrylate de néopentylglycol ; le diacrylate de poly(tétraméthylèneglycol) ; le diacrylate de polypropylèneglycol 400 ; le diacrylate de polypropylèneglycol 700 ; le diacrylate de bisphénol A éthoxylé propoxylé (6) ; le diacrylate d’éthylèneglycol propoxylé ; le tétraacrylate de pentaérythritol propoxylé (5) ; et le triacrylate de triméthylolpropane propoxylé ; ou des mélanges correspondants. Composition (méth)acrylique MC1 selon l’une quelconque des revendications 1 à 5, caractérisée en ce que le monomère (méth)acrylique (M2) est choisi parmi le diacrylate de tricyclodécanediméthanol et le diméthacrylate de tricyclodécanediméthanol. Composition (méth)acrylique MC1 selon l’une quelconque des revendications 1 à 5, caractérisée en ce que le monomère (méth)acrylique (M2) est choisi parmi le diacrylate de bisphénol A éthoxylé (10) ; le diméthacrylate de bisphénol A éthoxylé (2) ; le diacrylate de bisphénol A éthoxylé (3) ; le diméthacrylate de bisphénol A éthoxylé (3) ; le diacrylate de bisphénol A éthoxylé (4) ; le diméthacrylate de bisphénol A éthoxylé (4) ; le diméthacrylate de bisphénol A éthoxylé ; le diméthacrylate de bisphénol éthoxylé (10) et des mélanges de ceux-ci. Composition (méth)acrylique MC1 selon l’une quelconque des revendications 1 à 8, caractérisée en ce que le monomère (méth)acrylique (M1) est choisi parmi des monomères acryliques hydroxyalkyliques, des monomères méthacryliques hydroxyalkyliques, des monomères acryliques alkyliques, des monomères méthacryliques alkyliques et des mélanges correspondants, le groupe alkyle contenant de 1 à 22 atomes de carbone linéaires, ramifiés ou cycliques ; le groupe alkyle contenant préférablement de 1 à 12 atomes de carbone linéaires, ramifiés ou cycliques. Composition (méth)acrylique MC1 selon l’une quelconque des revendications 2 à 9, caractérisée en ce que l’initiateur d) est sous la forme d’un composé de type peroxyde qui est liquide dans une plage de température comprise entre 0 °C et 50 °C. Composition (méth)acrylique MC1 selon l’une quelconque des revendications 2 à 10, caractérisée en ce que l’initiateur d) possède une température de demi-vie à 1 heure, qui est supérieure à 70 °C. Composition (méth)acrylique MC1 selon l’une quelconque des revendications 2 à 10, caractérisée en ce que l’initiateur d) possède une température de demi-vie à 1 heure et 1 013 mbars comprise entre 70 °C et 140 °C, plus préférablement entre 80 °C et 135 °C et encore plus préférablement entre 90 °C et 130 °C et le plus préférablement entre 95 °C et 125 °C. Composition (méth)acrylique MC1 selon l’une quelconque des revendications 2 à 12, caractérisée en ce que l’initiateur d) est choisi parmi peroxypivalate de tert-amyle, peroxypivalate de tert -butyle, peroxyde de bis(3,5,5-triméthylhexanoyle), 2,5-diméthyl-2,5-bis(2-éthylhexanoylperoxy)hexane, peroxy-2-éthylhexanoate de 1,1,3,3-tétraméthylbutyle, peroxy-2-éthylhexanoate de tert -amyle, peroxy-2-éthylhexanoate de tert -butyle, peroxydiéthylacétate de tert -butyle, peroxyisobutyrate de tert -butyle, tert -amylperoxy-1-méthoxycyclohexane, 1-méthoxy-1-t-butylperoxycyclohexane, 1-méthoxy-1-t-amylperoxy-3,3,5-triméthylcyclohexane, 1-méthoxy-1-t-butylperoxy-3,3,5-triméthylcyclohexane, 1-éthoxy-1-t-amylperoxycyclohexane, 1-éthoxy-1-t-butylperoxycyclohexane, 1-éthoxy-1-t-butyl-3,3,5-peroxycyclohexane, 1,1-di( tert -amylperoxy)cyclohexane, 1,1-di( tert -butylperoxy)-3,3,5-triméthylcyclohexane, 1,1-di( tert -butylperoxy)cyclohexane, peroxy-2-éthylhexylcarbonate de tert -amyle, peroxy-2-éthylhexylcarbonate de tert -butyle, peroxy-3,5,5-triméthylhexanoate de tert -amyle, peroxy-3,5,5-triméthylhexanoate de tert -butyle, peroxyacétate de tert -amyle, peroxyacétate de tert -butyle, 2,2-di( tert -butylperoxy)butane, 2,2-di( tert -amylperoxy)butane, peroxybenzoate de tert -amyle, peroxybenzoate de tert -butyle, 4,4-di( tert -butylperoxy)valérate de butyle, 2,5-diméthyl-2,5-di( tert -butylperoxy)hexane et des mélanges de ceux-ci. Composition (méth)acrylique MC1 selon l’une quelconque des revendications 2 à 12, caractérisée en ce que l’initiateur d) est choisi parmi tert -amylperoxy-1-méthoxycyclohexane, 1-méthoxy-1-t-butylperoxycyclohexane, 1-méthoxy-1-t-amylperoxy-3,3,5-triméthylcyclohexane, 1-méthoxy-1-t-butylperoxy-3,3,5-triméthylcyclohexane, 1-éthoxy-1-t-amylperoxycyclohexane, 1-éthoxy-1-t-butylperoxycyclohexane, 1-éthoxy-1-t-butyl-3,3,5-peroxycyclohexane et des mélanges de ceux-ci. Composition (méth)acrylique MC1 selon l’une quelconque des revendications 1 à 14, caractérisée en ce que la composition (méth)acrylique MC1 ne comprend pas d’activateur de polymérisation. Composition (méth)acrylique MC1 selon l’une quelconque des revendications 1 à 15, caractérisée en ce que la composition (méth)acrylique MC1 comprend entre 0,1 et 5 phr en poids du monomère (méth)acrylique (M3). Composition (méth)acrylique MC1 selon l’une quelconque des revendications 1 à 16, caractérisée en ce que le sirop (méth)acrylique liquide comprend a1) entre 10 % en poids et 30 % en poids d’un polymère (méth)acrylique (P1), et a2) entre 70 % en poids et 90 % en poids d'un monomère (méth)acrylique (M1) comprenant une seule fonction (méth)acrylique. Composition (méth)acrylique MC1 selon l’une quelconque des revendications 1 à 17, caractérisée en ce que le monomère (méth)acrylique (M2) est présent en une quantité comprise entre 0,1 et 8 phr pour 100 parties d’un sirop (méth)acrylique liquide, plus préférablement entre 0,1 et 7 phr, encore plus préférablement entre 0,1 et 6 phr et avantageusement entre 0,1 et 5 phr. Procédé pour la préparation d’une composition (méth)acrylique MC1 selon l’une quelconque des revendications 1 à 18, ledit procédé comprenant les étapes suivantes : i) la fourniture des composants suivants : a) 100 parties d’un sirop (méth)acrylique liquide comprenant a1) entre 10 % en poids et 50 % en poids d’un polymère (méth)acrylique (P1) et a2) entre 50 % en poids et 90 % en poids d’un monomère (méth)acrylique (M1) comprenant une seule fonction (méth)acrylique, b) entre 0,1 et 9 phr en poids d’un monomère (méth)acrylique (M2) comprenant au moins deux fonctions (méth)acryliques c) entre 0,1 et 10 phr en poids d’un monomère (méth)acrylique (M3) comprenant une seule fonction (méth)acrylique, le monomère (méth)acrylique (M3) étant différent du monomère (méth)acrylique (M1), ledit monomère (méth)acrylique (M3), s’il est polymérisé sous forme d’un homopolymère, possédant une température de transition vitreuse Tg d’au moins 110 °C ; d) éventuellement entre 0,1 phr et 5 phr d’un initiateur pour démarrer la polymérisation des monomères (méth)acryliques (M1), (M2) et (M3) e) éventuellement une charge inorganique C1 ou un matériau fibreux ii) mélanger des composants a) à c) ou a) à d) ou a) à e) dans les rapports respectifs. Utilisation de la composition (méth)acrylique MC1 selon l’une quelconque des revendications 1 à 18 ou préparée par le procédé selon la revendication 19, pour imprégner un substrat fibreux. Utilisation de la composition (méth)acrylique MC1 selon l’une quelconque des revendications 1 à 18 ou préparée par le procédé selon la revendication 19, pour préparer une composition polymérique (méth)acrylique. Procédé pour la préparation d’un composite polymérique à partir d’une composition (méth)acrylique MC1 selon l’une quelconque des revendications 1 à 18, ledit procédé comprenant les étapes suivantes : i) l’imprégnation d’un substrat fibreux ou le mélangeage d’une charge inorganique C1 avec ladite composition (méth)acrylique MC1 ; ii) la polymérisation de la composition (méth)acrylique MC1. Procédé pour la préparation d’un composite polymérique selon la revendication 22, caractérisé en ce que l’étape de polymérisation a lieu à une température comprise entre 80 °C et 110 °C. Procédé pour la préparation d’un composite polymérique selon l’une quelconque des revendications 22 à 23, caractérisé en ce que la polymérisation a lieu dans un moule et préférablement dans un moule fermé. Matériau composite polymérique obtenu à partir d’un procédé selon la revendication 22 ou 23 ou 24. Utilisation du matériau composite selon la revendication 25 dans des applications automobiles et de sports mécaniques telles que, par exemple, une cuve sous pression, des applications balistiques et de défense, des applications dans le domaine de la marine, des applications ferroviaires et de transport, des applications de sport, de loisirs et des activités récréatives, des applications dans le domaine de l’art et du divertissement, des applications aéronautiques et aérospatiales, des applications dans le domaine de la construction et du génie civil, des applications dans le domaine du pétrole et du gaz, des applications dans le domaine des industries renouvelables telles que des applications photovoltaïques et des applications dans le domaine de l’énergie éolienne.